Brevet FR3067160A1 (20181207)

REVENDICATIONS1. Câble d'énergie et/ou de télécommunication comprenant au moins un élément conducteur allongé et au moins une couche électriquement isolante entourant ledit élément conducteur allongé, caractérisé en ce que : - la couche électriquement isolante comprend une matrice polymère organique dans laquelle est dispersée une charge ignifugeante comprenant un réseau macromoléculaire d'oxyde de silicium fonctionnalisé par des fonctions phosphonate, et - la couche électriquement isolante est obtenue à partir d'une composition 10 comprenant au moins un polymère organique thermoplastique et au moins un précurseur de ladite charge ignifugeante comprenant du silicium et du phosphore.\n<CLM>\1\tCâble selon la revendication 1, caractérisé en ce que les fonctions phosphonate sont des fonctions monoester d'acide phosphonique 15 [-PO(OR)(OH)], des fonctions diester d'acide phosphonique [-PO(OR)2], des fonctions acide phosphonique [-P0(OH)2] ou un de leurs mélanges, R représentant un groupe alkyle comprenant de 1 à 12 atomes de carbone.\n<CLM>\1\tCâble selon la revendication 1 ou 2, caractérisé en ce que le réseau macromoléculaire d'oxyde de silicium de la charge ignifugeante est 20 fonctionnalisé par des fonctions phosphonate via un bras de liaison L, ledit bras de liaison L étant une chaine alkylène linéaire ou ramifiée ayant de 1 à 12 atomes de carbone.\n<CLM>\1\tCâble selon l'une quelconque des revendications précédentes, caractérisé en ce que la charge ignifugeante est un polymère d'oxyde de 25 silicium portant des groupements organiques R1 répondant à la formule -(CH2),-R2dans laquelle 0 n 5, et R2 représente : - un groupe monoester d'acide phosphonique [-PO(OR)(OH)], - un groupe diester d'acide phosphonique [-PO(OR)2], - un groupe acide phosphonique [-P0(OH)2], ou 30 - un de leurs mélanges, 3067160 19 R étant tel que défini dans la revendication\n<CLM>\1\t5. Câble selon l'une quelconque des revendications précédentes, caractérisé en ce que la charge ignifugeante est sous la forme de particules.\n<CLM>\1\tCâble selon l'une quelconque des revendications précédentes, 5 caractérisé en ce que le précurseur de ladite charge ignifugeante répond à la formule suivante : (R'0)3Si-(CH2),-,-R2 dans laquelle n et R2 sont tels que définis dans la revendication 4, et R' est un groupe alkyle comprenant de 1 à 12 atomes de carbone.\n<CLM>\1\tCâble selon l'une quelconque des revendications précédentes, caractérisé en ce que la composition comprend de 10 à 30% en masse du précurseur de ladite charge ignifugeante, par rapport à la masse totale de la composition.\n<CLM>\1\tCâble selon l'une quelconque des revendications précédentes, 15 caractérisé en ce que le polymère organique thermoplastique de la composition est choisi parmi les homo- et les copolymères d'oléfines.\n<CLM>\1\tCâble selon l'une quelconque des revendications précédentes, caractérisé en ce que le polymère organique thermoplastique comprend une ou plusieurs fonctions réactives F1 capables de réagir avec la charge 20 ignifugeante et/ou le précurseur de la charge ignifugeante.\n<CLM>\1\tCâble selon l'une quelconque des revendications précédentes, caractérisé en ce que la composition comprend de 70 à 99% en masse du polymère organique thermoplastique, par rapport à la masse totale de la composition. 25\n<CLM>\1\tCâble selon l'une quelconque des revendications précédentes, caractérisé en ce que la composition comprend en outre un tétraalcoxysilane répondant à la formule suivante : (R"0)4Si 3067160 20 dans laquelle R" est un groupe alkyle comprenant de 1 à 12 atomes de carbone.\n<CLM>\1\tCâble selon l'une quelconque des revendications précédentes, caractérisé en ce que la composition comprend en outre un catalyseur de 5 condensation.\n<CLM>\1\tCâble selon l'une quelconque des revendications précédentes, caractérisé en ce que la composition comprend en outre un agent de réticulation.\n<CLM>\1\tProcédé de fabrication d'un câble d'énergie et/ou de 10 télécommunication tel que défini à l'une quelconque des revendications précédentes, caractérisé en ce qu'il comprend au moins les étapes suivantes :\n<CLM>\1\tla préparation d'une composition telle que définie à l'une quelconque des revendications 1 et 6 à 13, le polymère organique thermoplastique étant à l'état fondu,\n<CLM>\1\tle chauffage de la composition de l'étape\n<CLM>\1\tà une température suffisante, afin de maintenir le polymère organique thermoplastique à l'état fondu, et\n<CLM>\1\tl'application de la composition chauffée de l'étape\n<CLM>\1\tautour d'au moins un élément conducteur allongé dudit câble d'énergie et/ou de télécommunication, afin de former ladite couche électriquement isolante.\n<CLM>\1\tProcédé selon la revendication 14, caractérisé en ce que l'étape\n<CLM>\1\test effectuée selon les sous-étapes suivantes : 1-i) le chauffage dudit polymère organique thermoplastique à une température suffisante allant de 60°C à 200°C, afin qu'il soit à l'état fondu, 1-ii) l'ajout dudit précurseur de ladite charge ignifugeante comprenant du 25 silicium et du phosphore audit polymère organique thermoplastique chauffé de l'étape 1-i), et 1-iii) éventuellement l'ajout d'un tétraalcoxysilane et/ou d'un agent de réticulation et/ou d'un catalyseur et/ou d'une charge inerte et/ou d'une charge 3067160 21 ignifugeante différente de celle obtenue à partir du précurseur comprenant du silicium et du phosphore, s'ils existent.\n<CLM>\1\tProcédé selon la revendication 14 ou 15, caractérisé en ce que les étapes\n<CLM>\1\tet\n<CLM>\1\tou les étapes 1-i), 1-ii), 1-iii) et\n<CLM>\1\tsont effectuées à l'aide 5 d'une extrudeuse.\n<CLM>\1\tProcédé selon la revendication 16, caractérisé en ce que les étapes\n<CLM>\1\tet\n<CLM>\1\tou les étapes 1-i), 1-ii), 1-iii) et\n<CLM>\1\tcomprennent les sous-étapes suivantes : - l'introduction du polymère organique thermoplastique sous la forme de 10 pastilles, par l'intermédiaire d'une trémie de ladite extrudeuse, dans une zone d'alimentation, - l'introduction du précurseur de la charge ignifugeante par l'intermédiaire d'un fourreau de ladite extrudeuse, dans une première zone de transport en aval de la zone d'alimentation, pour former ladite composition, et 15 - la traversée de la composition tout au long de l'extrudeuse jusqu'à la tête de l'extrudeuse afin de transformer le précurseur en charge ignifugeante.\n<CLM>\1\tProcédé selon l'une quelconque des revendications 16 ou 17, caractérisé en ce que l'étape\n<CLM>\1\test effectuée par extrusion en continu, dans la même extrudeuse que celle des étapes\n<CLM>\1\tet\n<CLM>\1\tou 1-i), 1-ii), 1-iii) et 2). 20